(57)【要約】【課題】            発光管が万一破裂した場合でも、透光性外管が破損しない範囲で、光透過率を最大にできる高圧放電灯を提供することを目的とする。【解決手段】        一対の相対する電極を内包し中央に発光部を有するセラミック製の発光管と、その発光管を取り囲む円筒状の透光性スリーブと、これらを含むランプ部材を気密性の透光性外管内の所定位置に保持するためのフレーム部材とを有する高圧放電灯において、前記発光管の発光部中央付近の外径寸法は発光部端部の外径寸法より大きく、かつ発光部の肉厚寸法は発光端部の肉厚寸法以下のものを使用する。かつ発光部の最大外径寸法をＤ、発光部の全長をＬとしたときにＤ／Ｌが０．４から０．７５の範囲の発光管とする。前記透光性スリーブの外表面近傍にあって発光管中心を通り発光管軸に垂直な平面近傍にのみ金属線または金属板を設ける。【選択図】          図１
2006228584.tif 000002
【特許請求の範囲】
【請求項１】
一対の相対する電極を内包し中央に発光部を有するセラミック製の発光管と、その発光管を取り囲む円筒状の透光性スリーブと、これらを含むランプ部材を気密性の透光性外管内の所定位置に保持するためのフレーム部材とを有する高圧放電灯において、前記発光管の発光部中央付近の外径寸法は発光部端部の外径寸法より大きく、かつ発光部の肉厚寸法は発光端部の肉厚寸法以下であり、かつ発光部の最大外径寸法をＤ、発光部の全長をＬとしたときにＤ／Ｌが０．４から０．７５の範囲であって、前記透光性スリーブの外表面近傍にあって発光管中心を通り発光管軸に垂直な平面近傍にのみ金属線または金属板が設けられていることを特徴とする高圧放電灯。
【請求項２】
一対の相対する電極を内包し中央に発光部を有するセラミック製の発光管と、その発光管を取り囲む円筒状の透光性スリーブと、これらを含むランプ部材を気密性の透光性外管内の所定位置に保持するためのフレーム部材とを有する高圧放電灯において、前記発光管の発光部中央付近の外径寸法は発光部端部の外径寸法より大きく、かつ発光部の肉厚寸法は発光端部の肉厚寸法以下であり、かつ発光部の最大外径寸法をＤ、発光部の全長をＬとしたときにＤ／Ｌが０．４から０．７５の範囲でＬが４５ｍｍ以下であって、前記透光性スリーブの外表面近傍にあって発光管中心を通り発光管軸に垂直な平面近傍にのみ金属線または金属板が設けられており、前記金属線または金属板は発光管軸方向から見てＣ形であり、その内径寸法は自由状態において透光性スリーブ外径より小さいことを特徴とする高圧放電灯。
【請求項３】
一対の相対する電極を内包し中央に発光部を有するセラミック製の発光管と、その発光管を取り囲む円筒状の透光性スリーブと、これらを含むランプ部材を気密性の透光性外管内の所定位置に保持するためのフレーム部材とを有する高圧放電灯において、前記発光管の発光部中央付近の外径寸法は発光部端部の外径寸法より大きく、かつ発光部の肉厚寸法は発光端部の肉厚寸法以下であり、かつ発光部の最大外径寸法をＤ、発光部の全長をＬとしたときにＤ／Ｌが０．４から０．７５の範囲でＬが４５ｍｍ以下であって、前記透光性スリーブの外表面近傍にあって発光管中心を通り発光管軸に垂直な平面近傍にのみ金属線が設けられており、前記金属線が前記透光性スリーブの外周面近傍にあって前記フレーム部材および前記透光性スリーブに対して押圧力が加わるように接触しながら巻き付けられており、前記金属線の少なくとも両端部がフレーム部材に接合されて位置固定されていることを特徴とする高圧放電灯。
【発明の詳細な説明】
【技術分野】
【０００１】
本発明は、高圧放電灯に関し、特に発光管破裂時の透光性外管保護に関するものである。
【背景技術】
【０００２】
高圧放電灯は、高輝度高効率などの特長を有する反面、点灯時の発光管圧力が高くなるために発光管が破裂する可能性がある。万一にも発光管が破裂し、透光性外管まで破損すると、ランプ外のシステムに被害を与える可能性もある。そのため従来から発光管破裂が破裂してもランプ外に影響を与えないような対策が多数考えられてきた。
【０００３】
例えば発光管の周囲を網状または線輪状の金属線でとりかこみ、かつこの金属線の網目間隔あるいは線輪間隔を５〜１５ｍｍの範囲としたメタルハライドランプ（特許文献１参照）や、ほぼ同様な構成で金属線の代わりにガラスファイバを使用したもの（特許文献２参照）や前記線輪間隔の最適化を図ったもの（特許文献３参照）が紹介されている。
【０００４】
また発光管の周囲に円筒形の石英ガラス製の透光性スリーブを設けて発光管破裂時に飛散する破片の衝撃を緩和する方法もある（特許文献４参照）。
【０００５】
さらに発光管の周囲に円筒状部材（本発明における透光性スリーブに相当）を設け、その円筒状部材にランプ部材を支持するフレーム部材手段自体をらせん状に巻きつけたもの（特許文献５参照）や、外周部に透光性外側包被体（本発明における透光性スリーブに相当）を設け、さらにワイヤーメッシュを透光性スリーブに被せて破裂時の透光性スリーブ保全能力を高めている例があり（特許文献６および特許文献７参照）、透光性スリーブとガラスファイバを組み合わせたもの（特許文献８参照）、透光性スリーブの破片が透光性外管まで到達することを防止するため透光性スリーブに金属線を巻きつけている例がある（特許文献９から１２参照）。
【０００６】
【特許文献１】特公昭４９−１２９８８号公報
【特許文献２】実開昭４８−５７９７９号公報
【特許文献３】実開昭４９−１３５７１号公報
【特許文献４】特開平０５−２５８７２４号公報
【特許文献５】特開昭６１−１６１６４７号公報
【特許文献６】特開昭６４−０７１０５４号公報
【特許文献７】特開平０２−２０１８６０号公報
【特許文献８】特開平０３−１４７２４７号公報
【特許文献９】特開平０７−１５３４３０号公報
【特許文献１０】特開平０７−１５３４３１号公報
【特許文献１１】特許第３４７１０９１号公報
【特許文献１２】特許第３４７１０９３号公報
【発明の開示】
【発明が解決しようとする課題】
【０００７】
これらの方法では、先行技術文献に繰り返し記述されているとおり、発光管保護手段または透光性スリーブ保護手段が発光管から放出される光を吸収するか散乱してしまうため、いずれにせよ発光管から放出される光の一部を遮光することになり、ランプ全体の発光効率が減少する。
【０００８】
近年セラミック製の発光管を採用し、発光効率８０ＬＭ／Ｗ以上かつ平均演色評価数（Ｒａ）が８０以上という高効率高演色を実現したメタルハライドランプが多く使用されている。これらセラミックメタルハライドランプの場合、通常の使用状態ではほとんど破裂しない。しかし、逆に破裂する時には安定器の短絡などで定格電力の数倍以上の入力があった場合など、異常に大きなエネルギが発生していることがあり、通常想定していなかったような大きな事故につながる危険性もある。
【０００９】
したがって、前記特許文献２に記載されているようなグラスファイバや前記特許文献８に記載されているようなセラミックファイバでは発光管破裂時の保護手段として実用的な強度は期待できず、金属メッシュや金属線などを使用する場合でも網目間隔や線輪間隔を従来の間隔より小さく設定する必要がある。
【００１０】
また透光性スリーブ保護手段無しでも透光性外管破損が起こらない程度に透光性スリーブ肉厚を厚くした場合、従来品の数倍以上の厚さが必要となり透光性スリーブ自体の光透過率が減少する。さらに透光性スリーブ重量が増えることによりに支柱などを補強する必要が生じ、全体的な重量増と生産コスト増になる。
【００１１】
このため発光管からの光透過率が下がり、ランプの目的である高効率達成を阻害する要因となっている。
【００１２】
本発明はこれらの問題を解決するためになされたもので、発光管が万一破裂した場合でも、透光性外管が破損しない範囲で、光透過率を最大にできる高圧放電灯を提供することを目的としている。
【課題を解決するための手段】
【００１３】
上記課題を解決するために、請求項１に係る本発明の高圧放電灯は一対の相対する電極を内包し中央に発光部を有するセラミック製の発光管と、その発光管を取り囲む円筒状の透光性スリーブと、これらを含むランプ部材を気密性の透光性外管内の所定位置に保持するためのフレーム部材とを有する高圧放電灯において、前記発光管の寸法を次のように規定する。
すなわち前記発光管における発光部中央付近の外径寸法は発光部端部の外径寸法より大きく、かつ発光部中央付近の肉厚寸法は発光部端部の肉厚寸法以下であり、かつ発光部の最大外径寸法をＤ、発光部の全長をＬとしたときにＤ／Ｌが０．４から０．７５の範囲とする。
さらに、前記透光性スリーブの外表面近傍にあって発光管中心を通り発光管軸に垂直な平面近傍にのみ金属板または金属線を設ける。
【００１４】
また、請求項２に係る本発明の高圧放電灯は一対の相対する電極を内包し中央に発光部を有するセラミック製の発光管とその発光管を取り囲む円筒状の透光性スリーブと、これらを含むランプ部材を気密性の透光性外管内の所定位置に保持するためのフレーム部材とを有する高圧放電灯において、前記発光管の寸法を次のように規定する。
すなわち前記発光管における発光部中央付近の外径寸法は発光部端部の外径寸法より大きく、かつ発光部の肉厚寸法は発光端部の肉厚寸法以下であり、かつ発光部の最大外径寸法をＤ、発光部の全長をＬとしたときにＤ／Ｌが０．４から０．７５の範囲でＬが４５ｍｍ以下とする。
さらに、前記透光性スリーブの外表面近傍にあって発光管中心を通り発光管軸に垂直な平面近傍にのみ金属板または金属線を設ける。
前記金属線または金属板は、発光管軸方向から見るとＣ形であり、その内径寸法は、透光性スリーブに取り付ける前の自由状態において透光性スリーブ外径より小さいことを特徴とする。
【００１５】
また、請求項３に係る本発明の高圧放電灯は一対の相対する電極を内包し中央に発光部を有するセラミック製の発光管とその発光管を取り囲む円筒状の透光性スリーブと、これらを含むランプ部材を気密性の透光性外管内の所定位置に保持するためのフレーム部材とを有する高圧放電灯において、前記発光管の寸法を次のように規定する。
すなわち前記発光管における発光部中央付近の外径寸法は発光部端部の外径寸法より大きく、かつ発光部の肉厚寸法は発光端部の肉厚寸法以下であり、かつ発光部の最大外径寸法をＤ、発光部の全長をＬとしたときにＤ／Ｌが０．４から０．７５の範囲でＬが４５ｍｍ以下とする。
さらに、前記透光性スリーブの外表面近傍にあって発光管中心を通り発光管軸に垂直な平面近傍にのみ金属線を設ける。
前記金属線は、前記透光性スリーブの外表面近傍に、前記フレーム部材および前記透光性スリーブに対して押圧力が加わるように接触させながら巻き付けられ、金属線の両端部がフレーム部材に接合されることによって位置固定されている。
【発明の効果】
【００１６】
請求項１に係る発明では、発光管発光部の寸法を請求項のとおりに規定することにより発光管が破裂する場合に必ず発光部中心付近が起点となる。そのため透光性スリーブが破壊される箇所もその中央部に限られ、発光管中心を通り発光管軸に垂直な平面近傍のみを金属線または金属板で補強すれば破裂による透光性外管損傷を防止することができる。
この結果透光性スリーブの肉厚をいたずらに厚くする必要が無く、金属線の使用量が従来量より激減するため、発光管放出光の遮光率を大幅に減少させることが可能となる。
これは簡易な方法であるため材料コストおよび製造コストの上昇も抑えられる。
【００１７】
また、請求項２に係る発明では、発光管発光部の寸法を請求項のとおりに規定することにより発光管が破裂する場合に必ず発光部中心付近が起点となる。そのため透光性スリーブが破壊される箇所もその中央部に限られ、請求項に記載されたとおりにＣ形の金属線または金属板を透光性スリーブに取り付ければ破裂による透光性外管損傷を防止することができる。
この結果透光性スリーブの肉厚をいたずらに厚くする必要が無く、金属線の使用量が従来量より激減するため、発光管放出光の遮光率を大幅に減少させることが可能となる。
実験によれば、従来技術に従った試作ランプの光束低下率が平均５％であったのに対し、同じ仕様のランプ部材を用いて本発明に従い金属線を巻き付けた試作ランプは２％以下の光束低下に留まっていた。
また非常に簡易な方法であるため、従来品の製造工程をほとんど変更することなくＣ形金属線または金属板の取り付け作業を追加できるため、材料コストおよび製造コストの上昇も抑えられる。
【００１８】
また、請求項３に係る発明では、発光管発光部の寸法を請求項のとおりに規定することにより発光管が破裂する場合に必ず発光部中心付近が起点となる。そのため透光性スリーブが破壊される箇所もその中央部に限られ、請求項に記載されたとおりに金属線をフレーム部材および透光性スリーブに巻き付ければ破裂による透光性外管損傷を防止することができる。
この結果透光性スリーブの肉厚をいたずらに厚くする必要が無く、金属線の使用量が従来量より激減するため、発光管放出光の遮光率を大幅に減少させることが可能となる。
実験によれば、従来技術に従った試作ランプの光束低下率が平均５％であったのに対し、同じ仕様のランプ部材を用いて本発明に従い金属線をまきつけた試作ランプは２％以下の光束低下に留まっていた。
また非常に簡易な方法であるため、従来品の製造工程をほとんど変更することなく金属線の巻き付け作業を追加できるため、材料コストおよび製造コストの上昇も抑えられる。
【発明を実施するための最良の形態】
【００１９】
前述した発明の構成要素を具体化するために、発明者らは次のような一連の検討を行なった。
【００２０】
セラミック発光管を使用したメタルハライドランプのうち、高効率と高演色を両立させるために設計された発光管を採用したメタルハライドランプは破裂時の状態がピンチシールタイプのメタルハライドランプとは異なっている。
【００２１】
まず予備実験として、従来技術による透光性外管破損防止効果を確認するため、金属線なしで発光管の周囲に透光性スリーブのみを設けたタイプと、従来技術を参考にして金属線を透光性スリーブ全体にわたって約９ｍｍピッチで巻付けたタイプの２種類について透光性スリーブの肉厚を変えたランプ試作を行ない、破裂状態を観察した。
【００２２】
その他の条件としては、透光性外管破損が起こりやすく、観察が容易な条件とするために、発光管は従来形セラミックメタルハライドランプの400Ｗを基準とし、封入水銀密度は６ｍｇ／ｃｍ３とした。
【００２３】
その結果、透光性スリーブのみの試作ランプでは、肉厚３ｍｍの透光性スリーブを採用しても透光性外管破損率はゼロにならなかった。金属線を巻き付けたタイプでは、肉厚１．２ｍｍの透光性スリーブを採用しても透光性外管破損はなかった。
【００２４】
一方発明者らは、セラミックメタルハライドランプの品質確認のために破裂試験を繰り返す中で、一部のセラミックメタルハライドランプは、ほとんどの場合発光管中心を基点として破裂していることに気づいていた。
予備実験に使用したランプもこの中に含まれる。
そして破裂の起点に注目して実験を重ねた結果、発光管の発光部中央付近の外径寸法は発光部端部の外径寸法より大きく、かつ発光部の肉厚寸法は発光端部の肉厚寸法以下で、発光部の最大外径寸法をＤ、発光部の全長をＬとしたときにＤ／Ｌが０．４から０．７５の範囲になるように設計されている場合、この条件を満たす発光管は破裂するときに必ず発光部の中央部を起点とし、発光部の端部は破壊されずに残る事を見出した。
【００２５】
一般的なセラミックメタルハライドランプ発光管の中で前項の条件に当てはまるものを図８に示す。この発光管１００において、発光部１０１を構成するセラミック管は中央部の外径Ｄが大きく端部の外径ｄはそれより小さく設計されている。また中央部付近の肉厚ｔｈ１は電極間に生じるアーク光を効率よく外部に放射するためにできるだけ薄く設計される一方、端部肉厚ｔｈ２は電極を封止するキャピラリー部を焼きばめによって固定するため厚くなっている。
【００２６】
さらに、発光部を構成するセラミック管の全長をＬ、発光部の最大外径をＤとすると、この比率Ｄ／Ｌは０．４から０．７５の範囲になるように設計されている。Ｄ／Ｌがこの範囲より小さいと壁面負荷が小さくなるため効率を上げる事が難しくなり、Ｄ／Ｌが０．７５を超えるとランプ電圧を上げる事が難しくなる。このため高効率高演色の両立を目的とするセラミックメタルハライドランプでは従来からこの範囲に近い設計のランプが多くみられる。
【００２７】
しかし、上記の寸法規定が破裂箇所の限定と関連があることを過去に指摘した資料は見出せなかった。
【００２８】
また図９に示すような一体型の発光管１０６においては、両端のキャピラリー部の外径から発光部中央付近の最大外径に至るまでの間で外径の拡張が始まる位置を発光部端部と考えれば図８の発光管と同様に扱うことができる。
【００２９】
ランプ点灯により発光管内の温度が上昇した状態において、これらの発光管内壁には、発光管内蒸気の圧力により、壁面に等分布荷重がかかっていると考えられる。
【００３０】
非特許文献１では、一般的なシミュレーション技術である有限要素法を高圧放電灯の発光管に適用し、内圧がかかった時に発光管に発生する応力を解析している。発光部の最大外径寸法をＤ、発光部の全長をＬとしたときにＤ／Ｌが０．７５以下となる発光管では最大応力が発光管中央部に生じることが前記非特許文献１の図５．１に示されている。
【００３１】
なお、前記非特許文献１は石英ガラス製の発光管についての解析であるが、発生する応力分布の相対的な形状はアルミナの場合と変わらない。
【００３２】
【非特許文献１】加瀬、沢ら：有限要素法による超高圧水銀放電灯バルブの耐内圧特性解析、照明学会誌  87-8Ａ、pp.47-260
【００３３】
この解析結果は、請求項のように構成した発光管が破裂する場合は必ず発光部中央が起点となるという実験事実を裏づけるものである。
【００３４】
したがって、このような発光管を採用したセラミックメタルハライドランプにおいては、透光性外管破損防止を考えるときに発光管中央部のみ考慮すればよい。
【００３５】
また従来例では、前記特許文献１などのように金属線を螺旋形状に成形してフレーム部材の外側に囲繞したものはあるが、前記特許文献９などのように透光性スリーブに金属線を巻付ける場合、前記金属線は透光性スリーブのみに巻付けられており、フレーム部材は金属線の外側に独立して設けられている。
【００３６】
フレーム部材は、ランプ部材を透光性外管内の所定位置に保持する役割を持つために比較的太い金属棒が使用される。当然破片が衝突した時の変形も小さくなり、金属線をフレーム部材の外側に巻き付けることによって前記金属線が受ける衝撃エネルギの分担を少なくすることができる。
透光性スリーブに金属線を巻き付ける際にもこれを利用するほうが有利である。
この場合、フレーム部材は多くの場合金属製であるため、前記金属線をフレーム部材に溶接して固定することができる。
【００３７】
また透光性外管破損防止に関わる金属線をフレーム部材にただ囲繞するのではなく、張力をかけながら透光性スリーブ及びフレーム部材に巻き付けるほうがよい。
【００３８】
この場合に使用する金属線は、線引き加工により加工硬化した、いわゆる硬質の線を使用するのが好ましい。完全に焼きなまし処理を行なった軟質線では金属線がバネ性を失っているため、巻き付け作業は容易となるが金属にバネ性がなくなり後述する押圧力の効果が小さくなる。
硬質金属線をフレーム部材に接合した状態では、図３および図５において、金属線がフレーム部材および透光性スリーブに接触している部分に、フレーム部材のバネ性や金属線が直線に戻ろうとする力により金属線をフレーム部材または透光性スリーブに押し付ける力すなわち押圧力がかかっている。両者間では金属線はほぼ直線をなしており金属線に張力が生じている。
【００３９】
なお、フレーム部材および透光性スリーブに対して金属線の押圧力が加わるように接触しているかどうかを確認するためには、前項のようにフレーム部材と透光性スリーブ間の金属線がほぼ直線をなしていることと製造後の振動や衝撃を経た後でも金属線とフレーム部材および透光性スリーブとの接触位置が変わらないこと、および初期に接触していて離れた部分がないかをチェックすればよい。
【００４０】
このような構成にすると、従来の金属線をフレーム部材にただ囲繞したものと比較して次のような利点がある。
【００４１】
第１に透光性スリーブに対して押圧力が加わっているため、発光管破片によって透光性スリーブの金属線接触部分が破壊された場合、透光性スリーブ破片が透光性外管内壁方向に飛散しようとする運動を抑える。
従来技術では、金属線に拘束力が働いていないため、透光性スリーブが破壊された瞬間から透光性スリーブ破片は自由に動く事ができた。すなわち透光性スリーブ破片が金属線に接触すると金属線を押し退けて通過してしまうという現象が見られた。
【００４２】
第２にフレーム部材と透光性スリーブとの間にある金属線はほぼ直線をなしており金属線に張力が生じているため、透光性スリーブ破片が接触した時に変形量が小さくなる。
前述のように従来技術では透光性スリーブ破片が接触した時の金属線変形量が大きいため、透光性スリーブ破片が金属線を押し退けて通過してしまう事があるが、本発明の構成によれば金属線がフレーム部材に接触している箇所と透光性スリーブに接触している箇所で固定されているのと同等の状態になっており、金属線に張力が生じているため、外力を受けた時の金属線変形量が小さくなる。
透光性スリーブが破壊された後は透光性スリーブが金属線を押し戻す効果が無くなり、金属線は宙に浮いているのと同様の状態になるはずだが、実験では、金属線をフレーム部材および透光性スリーブに対して押圧力が加わるように接触させながら巻き付けたほうが、従来の巻き付け法と比較して明らかに金属線の変形量が小さくなる。
フレーム部材側だけでも固定されている効果が現れていると考えられるが、透光性スリーブが破壊された直後には、発光管から吹き出るガスによって透光性スリーブが金属線を透光性外管内面方向へ押すことになり、一時的に金属線にかかる張力が増大するという現象が起こっているとも考えられる。
【００４３】
また、透光性スリーブの外表面が摂氏７００度以上になることから、金属線はタングステン、モリブデン、タンタル、ニオブ、鉄、ニッケルなどの高融点金属またはモネル（登録商標）やステンレス鋼などの耐熱合金である必要がある。
タンタル線またはニオブ線を用いた場合、透光性外管内に発生する不純ガスを吸収するという派生効果も得られる。
【００４４】
前項までの実験事実および考察を踏まえて、次のような仕様で試作ランプを作成し、破裂実験を行なった。
【００４５】
（１）定格ランプ電力：  １５０Ｗ、 ２５０Ｗ、 ４００Ｗ（３種）
（２）金属線・板の種類と取り付け方法：（次の３種）
１）直径０．２５ｍｍのモネル（登録商標）線を、フレーム部材および透光性スリーブに対して押圧力が加わるように接触しながら１回巻き付けた後フレーム部材にスポット溶接（図２及び３参照）
２）直径０．２５ｍｍのモネル（登録商標）線を透光性スリーブ外周面に１回巻き付け、線の両端部をねじって透光性スリーブを締め付け（図１２参照）
３）板厚１．５ｍｍのステンレス製Ｃ形止め輪を透光性スリーブ外周面に取り付け（図１０参照）
（３）金属線取り付け位置：  発光管中心を通り発光管軸に垂直な平面近傍（１種）
（４）透光性スリーブ肉厚：  １．２ｍｍ（１種）
（５）封入水銀密度：  １５０Ｗは１６．０ｍｇ/ｃｍ３（１種）、
２５０Ｗ、４００Ｗは６．０ｍｇ/ｃｍ３（１種）
（６）実験使用本数：  各１０本（合計９０本）
【００４６】
上記試作仕様において、透光性スリーブ肉厚および封入水銀密度の条件は、実用的な条件の中から最も透光性外管が破損しやすい条件として選択した。２５０Ｗおよび４００Ｗのセラミックメタルハライドランプでは上記の封入水銀量で十分と思われたが、定格ランプ電力が１５０Ｗのランプでは封入水銀密度が１０〜１５ｍｇ/ｃｍ３程度のランプも市販されているため、１５０Ｗの封入水銀密度は市販品を上回る１６ｍｇ/ｃｍ３とした。
【００４７】
また、金属線・板の取り付け方法において、ステンレス製Ｃ形止め輪とは、図１０に示すようなＣ形の金属板を透光性スリーブにはめ込んだもので、透光性スリーブにはめ込む前の金属板の内径は透光性スリーブ外径より１〜２ｍｍ小さくなっている。
具体的には機械要素部品である市販のステンレス製Ｃ形軸止め輪（ＪＩＳ  Ｂ２８０４-２００１）から透光性スリーブの外径に合う大きさの止め輪を選択した。
【００４８】
上記の各条件において破裂試験を行なったが透光性外管の破損は全く無かった。
【００４９】
ただしステンレス製Ｃ形軸止め輪を使用した場合、肉厚が厚すぎたために初期光束の測定で５〜１２％の光束低下が生じるという問題があった。
これについては、Ｃ形止め輪の材質として板厚０．３のニッケルークロムー鉄合金（インコネル：登録商標）を使用し、図１１のような形状に打ち抜いた部品を製作して上記実験と同じ条件の４００Ｗセラミックメタルハライドランプを試作し、破裂実験を行なったところ、透光性外管の破損は全く無く、初期光束の低下は３％以下にすることができた。
【００５０】
また、前記フレーム部材および前記透光性スリーブに対して押圧力が加わるように接触しながら金属線を巻き付けた場合、両端以外の接触部を溶接しない条件と、金属線とフレーム部材のすべての接触個所を接合した条件とについて定格ランプ電力４００Ｗ、直径０．２５ｍｍモリブデン線を、発光管中心を通り発光管軸に垂直な平面近傍に１回巻き付け、透光性スリーブ１．２ｍｍ、封入水銀密度６．０ｍｇ/ｃｍ３で追試を行なったが、透光性外管破損防止効果に関する有意差はなかった。
【００５１】
さらに金属線の位置が理想位置である「透光性スリーブの外表面近傍であって発光管中心を通り発光管軸に垂直な平面近傍」から外れた場合の許容限度を求める実験を行なったところ、それぞれの発光管について発光部全長の１０％以内の範囲であれば問題ないことがわかった。
すなわち発光部全長が３９．８ｍｍであるような発光管を使用した場合には、中心付近の約４ｍｍの範囲となり、左右に各２ｍｍまでずれても透光製外管の破損防止効果に影響はない。
【００５２】
以上のことから、透光性スリーブの外表面近傍にあって発光管中心を通り発光管軸に垂直な平面近傍にのみ金属板または金属線を設けることで透光性外管破損を防止できることが確認されたので、次に金属板または金属線の仕様がどこまでの範囲であれば許容できるか検討した。
【００５３】
本発明者らが従来から行なってきた破裂実験において、金属線としてモリブデン線を使用した場合、直径０．０５ｍｍ以下では破裂試験の際に切断されることがあり、０．０６ｍｍ以上０．２ｍｍ以下では切断されないが、透光性スリーブの破片が当たったときに金属線が発光管軸方向に逃げて破片を通過させてしまうため、透光性外管が破損することがあった。
また直径０．２５ｍｍ以上のモリブデン線を使用した試作では透光性外管の破損は完全に防止された。線径が大きくなるほど安全性は高くなるが、発光管からの光束低下率も大きくなる。本発明の目的を考えると、金属線径は０．５ｍｍ以下を選択することが好ましい。
【００５４】
今回モネル（登録商標）線を使用した場合について追試した結果、同様に直径０．２５ｍｍから０．５ｍｍの範囲が好適であるとわかった。
フレーム部材の材料として鉄ニッケル線を使用すると、モネル（登録商標）線を直接フレーム部材に溶接する事ができるので、溶接部にニッケル片を介する必要があるモリブデン線よりも発光管からの光放射を邪魔する要因が減るため有利となる。
【００５５】
金属線の巻き付け形状については、「透光性スリーブの外表面近傍にあって発光管軸上の位置が発光管中心を通り発光管軸に垂直な平面近傍にあること」だけが必要条件であり、金属線の巻き付け形状は自由であることがわかった。
図３は初期の実験で試作した金属線１２が透光性スリーブ６の外表面近傍に、フレーム部材３および透光性スリーブ６に対して押圧力が加わるように接触させながら巻き付けられ、金属線の両端部がフレーム部材に接合されることによって位置固定されているものである。
他にも図１２に示すように透光性スリーブ６の外表面に金属線２８を巻き付けて金属線２８の両端部をねじることにより透光性スリーブに巻き付けたものでも効果があり、図１３のように透光性スリーブ６の外表面に金属線３０を巻き付けて金属線３０の両端部をねじることにより透光性スリーブに巻き付けたうえ、金属線３０の一方の端を延長してフレーム部材３３に接合することによって位置固定しても良い。
また図１４に示すように金属線３２を透光性スリーブ外表面に周回させたうえ金属線３２の両端部をフレーム部材３３の方向へ延長し、フレーム部材３３と接合することによって位置固定することもできる。
【００５６】
さらに上述したＣ形止め輪の変形例として、図１０のように必要最小限の寸法に型抜き加工した金属板２４を使用しても良く、バネ性を持つ金属線をＣ形に曲げ加工し、自由状態の内径寸法が適用する透光性スリーブ６の外径寸法より小さくなるように成形して使用することもできる。
【００５７】
これらの実験に使用した発光管は発光部の全長（図８および図９におけるＬ寸法）が４５ｍｍ以下のものに限られていたが、この範囲であれば「透光性スリーブの外表面近傍であって発光管中心を通り発光管軸に垂直な平面近傍」を１枚の金属板か１回巻きの金属線で保護することにより、最小の遮光面積で透光性外管破損を防ぐことができる。
【００５８】
このように請求項に記載した条件を満たせば、発光効率の低下を低減しながら発光管が破裂しても透光性外管が破損せず、ランプ外の事故を派生させることのない高圧蒸気放電灯を得ることができる。
【実施例１】
【００５９】
以下、本発明の実施例を、図面を用いて具体的に説明する。
図１は第１の実施例として定格電力が４００Ｗのセラミック製発光管を用いたメタルハライドランプであり、図２はランプ中心部の拡大図である。図３は発光管軸方向から見た金属線巻き付け形状を示す。
図８は本発明に係る発光管形状の１例である。
【００６０】
図１において、１はセラミック製の発光管であり、一対の電極１１ａおよび１１ｂを内包している。発光管１の内部には数種の金属ハロゲン化物と封入密度６．０ｍｇ/ｃｍ３で水銀が封入されている。口金側の電極１１ｂは図示しない発光管封入線を介し、口金側ニッケル線１５を経て口金側リード線１０へ電気的に接続し、さらにステム２の封入線の１本に接続している。
他方の電極１１ａは、同様に図示しない他方の発光管封入線を介し、ニッケル線を経てフレーム部材３へ電気的に接続し、さらにステム２の別の封入線に接続している。
発光管１はフレーム部材３に透光性スリーブ固定板５ａ、５ｂの支持穴により固定されている。
発光管１の周囲には透光性スリーブ６があり、フレーム部材３および透光性スリーブ６の外側であって発光管中心を通り発光管軸に垂直な平面近傍のみに金属線１２を１回巻き付けてある。この金属線１２は線径０．３ｍｍの硬質モネル（登録商標）線を使用し、溶接点１３ａにおいて両端部がフレーム部材３に溶接され固定されている。
【００６１】
これらのランプ部材はすべて透光性外管７の内部に収容され内部は高真空状態に保持されている。
ランプへの電力供給は、ランプが図示しないソケットに装着された状態において、口金８からステム２に封止された導入線を通してなされる。
【００６２】
前記発光管１の形状は図８に示す発光管１００と同様の形状になっており、Ｌに相当する寸法は４１．０ｍｍ、Ｄに相当する寸法は１９．６ｍｍであってＤ／Ｌは０．４８となる。
ｔｈ１に相当する寸法は１．３ｍｍ、ｔｈ２に相当する寸法は約４．５ｍｍあって請求項１および請求項２に記載された発光管寸法の条件内に入っている。
【００６３】
このランプにおいて、前記金属線１２をフレーム部材３および透光性スリーブ６に巻き付ける際には、金属線１２の１端をフレーム部材３の溶接点１３ａに溶接した後、金属線１２に張力が生じるように約１ｋｇｆの力をかけて引っ張りながらフレーム部材３および透光性スリーブ６に巻き付ける。そして金属線を出発点の１３ａの位置まで巻き付けた後ほぼ同じ箇所に金属線終端を接合し、余った金属線を切断する。
具体的には金属線１２にばねばかりを取り付けると張力を制御する事が容易になる。
【００６４】
このように構成したランプは、破裂する際には必ず発光管中心を通り発光管軸に垂直な平面と発光管１の外表面が交差する位置付近を起点として破裂し、その周囲にある透光性スリーブを破壊するが、破壊された透光性スリーブ６の近傍にあって発光管中心を通り発光管軸に垂直な平面近傍にのみ巻き付けられている金属線１２によって運動エネルギを吸収されるか飛散方向を大きく変更されることによって透光性外管７を破損しうるエネルギを持った破片は透光性外管内面まで到達できない。
【００６５】
本実施例のランプについて破裂試験を２０本実施したところ、透光性外管が破損したランプは全く無かった。
【００６６】
また初期光束を測定したところ、金属線を巻き付けない同等仕様のランプと比較して、初期光束で２％弱の光束低下にとどまった。
【００６７】
なお、金属線をフレーム部材および透光性スリーブに巻き付ける際、図３に示す形状に巻き付ければよいが、図１５に示すような形状に巻き付けてもよい。
この場合、図３に示す構成よりも巻き付け作業性は悪くなる。しかし図１５において金属線１１２をフレーム部材３に接続する際に、フレーム部材３および透光性スリーブ６を図１５に示す方向に固定した状態で、図１５における上下方向から溶接チップ１１４ａおよび１１４ｂにて加圧しながら容易にスポット溶接を行なう事ができ、その後、他の接触位置の溶接も同じ方向から直ちに行なう事ができるため、自動装置にて溶接を行なう際に有利となる。
【００６８】
また、前記金属線を前記フレーム部材に接合するには、実施例のようにスポット溶接が好ましいが、スポット溶接が困難な材料の組合せやスポット溶接が難しい位置に接合すべき場合などにはレーザー溶接などの別種の溶接法が利用可能であり、また溶接以外のカシメ、圧接などの金属加工用に知られた接合法も利用できる。
【００６９】
２５０Ｗランプについても、４００Ｗ実施例のスケールダウンと考えれば容易に実施できる。
【実施例２】
【００７０】
図４は第２の実施例として定格電力が150Ｗのセラミック製発光管を用いたメタルハライドランプであり、図５は発光管軸方向から見た金属線巻き付け形状を示す。
【００７１】
図４において、５１はセラミック製の発光管であり、一対の電極を内包している。発光管５１の内部には数種の金属ハロゲン化物と封入密度６．０ｍｇ/ｃｍ３で水銀が封入されている。口金側の電極は図示しない発光管封入線を介し、口金側ニッケル線６５を経て口金側リード線６０へ電気的に接続し、さらにステム５２の封入線の１本に接続している。
他方の電極は、同様に図示しない他方の発光管封入線を介し、ニッケル線を経てフレーム部材５３へ電気的に接続し、さらにステム５２の別の封入線に接続している。
発光管５１はフレーム部材５３に透光性スリーブ固定板５５ａ、５５ｂの支持穴により固定されている。
発光管５１の周囲には透光性スリーブ５６があり、フレーム部材５３および透光性スリーブ５６の外側であって発光管中心を通り発光管軸に垂直な平面近傍のみに金属線６２を１回巻き付けてある。この金属線６２は溶接点６３ａにおいて両端部がフレーム部材５３に溶接され固定されている。
【００７２】
これらのランプ部材はすべて透光性外管５７の内部に収容され内部は高真空状態にて保持されている。
ランプへの電力供給は、ランプが図示しないソケットに装着された状態において、口金５８からステム５２に封止された導入線を通してなされる。
【００７３】
前記発光管５１の形状は図９に示す発光管１０６と同様の形状になっており、Ｌに相当する寸法は１８．５ｍｍ、Ｄに相当する寸法は１３．０ｍｍであってＤ／Ｌは０．７２となる。
ｔｈ１に相当する寸法は０．８ｍｍ、ｔｈ２に相当する寸法は約１．１ｍｍであって請求項１および請求項２に記載された発光管寸法の条件内に入っている。
【００７４】
このランプにおいて、前記金属線６２をフレーム部材５３および透光性スリーブ５６に巻き付ける際には、実施例１と同様に金属線６２の１端をフレーム部材５３の溶接点６３ａに溶接した後、金属線６２に約０．６ｋｇｆの力をかけて張力が生じるように引っ張りながらフレーム部材５３および透光性スリーブ５６に巻き付け、金属線６２の他端をフレーム部材５３上の溶接点６３近傍に溶接する。
具体的には金属線６２にばねばかりを取り付けると張力を制御する事が容易になる。
【００７５】
このように構成したランプは、破裂する際には必ず発光管中心を通り発光管軸に垂直な平面と発光管５１の外表面が交差する位置付近を起点として破裂し、その周囲にある透光性スリーブを破壊するが、破壊された透光性スリーブ５６の近傍にあって発光管中心を通り発光管軸に垂直な平面近傍にのみ巻き付けられている金属線６２によって運動エネルギを吸収されるか飛散方向を大きく変更されることによって透光性外管５７を破損しうるエネルギを持った破片は透光性外管内面まで到達できない。
【００７６】
本実施例のランプについて破裂試験を２０本実施したところ、透光性外管が破損したランプは全く無かった。
【００７７】
また初期光束を測定したところ、金属線を巻き付けない同等仕様のランプと比較して、初期光束で２％弱の光束低下にとどまった。
【００７８】
以上２つの実施例は、どちらも金属線を除けば従来型のセラミックメタルハライドランプと基本的に同じ構造を持っている。
【００７９】
すなわち本発明のマウント構造は従来から公知のマウント構造に金属線を加えたものに過ぎない。
【００８０】
したがって製造工程上の追加コストは金属線の材料費と金属線をフレーム部材に巻きつける１工程分の作業コストのみであり、わずかな追加コストで透光性外管の破損を完全に防止することができる。
【００８１】
実施例のランプにおいては、金属線有と金属線無のグループで初期光束を比較したが、従来技術のように透光性スリーブ全体にわたって９ｍｍ間隔で金属線を巻きつけたグループが平均５％程度の光束低下を生じたのに対し、本発明のグループは２％以下の光束低下に留まっていた。
【産業上の利用可能性】
【００８２】
本発明によるセラミックメタルハライドランプは、主に商業照明や工場照明などに使用される。
【図面の簡単な説明】
【００８３】
【図１】本発明品のランプ第１実施例一部断面図
【図２】本発明品のランプ第１実施例におけるランプ中心部の拡大図
【図３】第１実施例における発光管軸方向から見た金属線巻き付け形状を表す図
【図４】本発明品のランプ第２実施例一部断面図
【図５】第２実施例における発光管軸方向から見た金属線巻き付け形状
【図６】スリーブの周面に金属板が取り付けられている状態を表す、ランプ一部断面図
【図７】発光管軸方向から見た金属板取り付け状態の説明図
【図８】電極を封止するキャピラリー部を焼きばめによって固定されている、セラミック性の発光管の断面図
【図９】一体型に成形されたセラミック性の発光管の断面図
【図１０】発光管軸方向から見た金属板取り付け状態の変形例を表す図
【図１１】発光管軸方向から見た金属板取り付け状態の変形例を表す図
【図１２】発光管軸方向から見た金属線巻き付け形状の変形例を表す図
【図１３】発光管軸方向から見た金属線巻き付け形状の変形例を表す図
【図１４】発光管軸方向から見た金属線巻き付け形状の変形例を表す図
【図１５】発光管軸方向から見た金属線巻き付け形状の変形例を表す図
【符号の説明】
【００８４】
１，５１，１００，１０６      発光管
２      ステム
３、５３      フレーム部材
６、５６      透光性スリーブ
７、５７      透光性外管
８、５８      口金
１０、６０    口金側リード線
１１ａ、１１ｂ    電極
１２、６２    金属線
１３、６３    溶接点
２２，２４，２６    金属板
１０１  発光部
１０２  キャピラリー部
【図１】
2006228584.tif 000003
【図２】
2006228584.tif 000004
【図３】
2006228584.tif 000005
【図４】
2006228584.tif 000006
【図５】
2006228584.tif 000007
【図６】
2006228584.tif 000008
【図７】
2006228584.tif 000009
【図８】
2006228584.tif 000010
【図９】
2006228584.tif 000011
【図１０】
2006228584.tif 000012
【図１１】
2006228584.tif 000013
【図１２】
2006228584.tif 000014
【図１３】
2006228584.tif 000015
【図１４】
2006228584.tif 000016
【図１５】
2006228584.tif 000017